СПОСОБ КОНТРОЛЯ СВАРНЫХ ШВОВ ПРИ УЛЬТРАЗВУКОВОЙ СВАРКЕ

1. Способ контроля сварных швов между двумя термопластическими деталями, соединенными посредством ультразвуковой сварки при помощи сонотрода, характеризующийся тем, что содержит этапы, на которых:
- ранее соединенные детали разъединяют путем разрыва их соединения на уровне зоны сцепления сварных швов,
- на одну из деталей накладывают маску, содержащую отверстие, окружающее зону разорванного шва, и
- через маску в контролируемой световой окружающей среде снимают изображения этой зоны, которые подвергают цифровой обработке для количественного анализа качества сварного шва.
2. Способ контроля сварных швов по п. 1, отличающийся тем, что для съемки выбирают деталь, через которую не прошел сонотрод.
3. Способ контроля сварных швов по п. 1, отличающийся тем, что анализируют зону сцепления, в которой разрыв материала можно дифференцировать по деформации в результате действия механического напряжения.
4. Способ контроля сварных швов по п. 3, отличающийся тем, что анализируют изменение уровня серого в зоне сварного шва.
5. Способ контроля по п. 1, отличающийся тем, что съемку осуществляют в камере с нормализованным освещением.
6. Способ контроля по п. 1, отличающийся тем, что съемку осуществляют, располагая несколько световых источников, ориентированных по диаметрально противоположным осям вокруг фотоаппарата.
7. Способ контроля по п. 1, отличающийся тем, что вычисляют соотношение между поверхностью зоны сцепления и внутренней поверхностью маски для каждого изображения.
8. Способ контроля по п. 6, отличающийся тем, что значение соотношения используют для корреляции анализируемого образца с результатами механических испытаний, осуществляемых до выполнения соединения.
9. Способ контроля по п. 1, отличающийся тем, что производят несколько съемок одной зоны с масками, имеющими разные размеры отверстия.
10. Способ контроля по п. 1, отличающийся тем, что используют адгезивные маски, наклеиваемые непосредственно на фотографируемую деталь.